(57)【要約】【課題】少ない塗布量でも初期通気度が低く、かつ熱処理後の通気度の変化が低く、さらに初期通気度のバラツキも小さく、燃焼性に優れるエアバッグ用コート布を提供する。【解決手段】合成繊維製織物に樹脂組成物が少なくとも片面に塗布されてなるコート布であって、樹脂組成物は、ポリアミドエラストマー樹脂（Ａ）、セルロース系誘導体（Ｂ）、酸化防止剤（Ｃ）及び顔料（Ｄ）を含み、ポリアミドエラストマー樹脂（Ａ）は、ソフトセグメントとハードセグメントから構成され、かつ重量平均分子量Ｍｗが６０，０００〜２３０，０００である共重合ポリエーテルポリアミドであり、セルロース系誘導体（Ｂ）は、重量平均分子量Ｍｗが１０，０００〜１００，０００で、かつ重量平均分子量Ｍｗと数平均分子量Ｍｎの比（Ｍｗ／Ｍｎ）が３以下であり、織物の片面に塗布される樹脂組成物の塗布量が、乾燥後の質量で０．１〜１５ｇ／ｍ２であることを特徴とするエアバッグ用コート布。【選択図】図２
2010285703.tif 000002
【特許請求の範囲】
【請求項１】
合成繊維製織物に樹脂組成物が少なくとも片面に塗布されてなるコート布であって、
樹脂組成物は、ポリアミドエラストマー樹脂（Ａ）、セルロース系誘導体（Ｂ）、酸化防止剤（Ｃ）及び顔料（Ｄ）を含み、
ポリアミドエラストマー樹脂（Ａ）は、ソフトセグメントとハードセグメントから構成され、かつ重量平均分子量Ｍｗが６０，０００〜２３０，０００である共重合ポリエーテルポリアミドであり、セルロース系誘導体（Ｂ）は、重量平均分子量Ｍｗが１０，０００〜１００，０００で、かつ重量平均分子量Ｍｗと数平均分子量Ｍｎの比（Ｍｗ／Ｍｎ）が３．０以下であり、
織物の片面に塗布される樹脂組成物の塗布量が、乾燥後の質量で０．１〜１５ｇ／ｍ２であることを特徴とするエアバッグ用コート布。
【請求項２】
共重合ポリエーテルポリアミドは、融点が１１０〜１４０℃であり、水に分散させた際の水素イオン指数ｐＨが４．０〜７．０であり、
セルロース系誘導体（Ｂ）が水溶性のカルボキシメチルセルロースであり、ポリアミドエラストマー樹脂（Ａ）とセルロース系誘導体（Ｂ）の混合比率（Ａ／Ｂ）が、質量比で１〜９であることを特徴とする請求項１に記載のエアバッグ用コート布。
【請求項３】
合成繊維製織物は、式１で示すカバーファクター（ＣＦ）が２，０００〜２，５００であり、１００ｋＰａ差圧下でのコート布の通気度が０．０１〜１．００Ｌ／ｃｍ２／ｍｉｎであり、織糸部の中央断面において樹脂組成物からなる被膜が単糸上部に２μｍ以下の厚さで存在し、かつ、織糸部間の境部の断面において樹脂組成物からなる被膜が単糸上部に２〜３０μｍの厚さで存在していることを特徴とする請求項１または２に記載のエアバッグ用コート布。
ＣＦ＝［経糸密度（本／２．５４ｃｍ）×√（経糸繊度（ｄｔｅｘ）×０．９）］
＋［緯糸密度（本／２．５４ｃｍ）×√（緯糸繊度（ｄｔｅｘ）×０．９）］
・・・（式１）
【請求項４】
共重合ポリエーテルポリアミドは、ソフトセグメントが、下記一般式（Ｉ）で表されるポリエーテルジアミン化合物と下記一般式（ＩＩ）で表されるジカルボン酸化合物とから構成され、
ハードセグメントが、下記一般式（ＩＩＩ）で表されるアミノカルボン酸化合物、及び／又は下記一般式（ＩＶ）で表されるラクタム化合物から構成されることを特徴とする請求項１〜３のいずれか１項に記載のエアバッグ用コート布。
【化１】
2010285703.tif 000009
［但し、Ｒは炭素数２〜３の直鎖または分岐のアルキレン基を、ｎは１３〜２６の数値を表わす］
【化２】
2010285703.tif 000010
［但し、Ｒ１は、炭化水素鎖を含む連結基を表わす］
【化３】
2010285703.tif 000011
［但し、Ｒ２は、炭化水素鎖を含む連結基を表わす］
【化４】
2010285703.tif 000012
［但し、Ｒ３は、炭化水素鎖を含む連結基を表わす］
【請求項５】
顔料（Ｄ）がフタロシアニンの銅錯体であることを特徴とする請求項１〜４のいずれか１項に記載のエアバッグ用コート布。
【発明の詳細な説明】
【技術分野】
【０００１】
本発明は、少ない塗布量でも初期通気度が低く、かつ熱処理後の通気度の変化が低く、さらに初期通気度のバラツキも小さく、燃焼性に優れる、低コストで収納性に優れるエアバッグ用コート布に関する。
【背景技術】
【０００２】
近年、自動車安全部品の一つとして急速に装着率が向上しているエアバッグは、自動車の衝突事故の際、衝撃をセンサーが感知し、インフレータから高温、高圧のガスを発生させ、このガスによってエアバッグを急激に展開させて、運転者や同乗者の身体が衝突した方向へ飛び出した際、特に頭部がハンドル、フロントガラス、ドアガラス等に衝突することを防止し保護するものである。従来、エアバッグにはクロロプレン、クロルスルフォン化オレフィン、シリコーンなどの合成ゴムを被覆したコーティング織物が、耐熱性、ガス遮断性（低通気度）、難燃性が高いという理由により使用されてきており、現在はシリコーンコーティング織物が主流となっている。
【０００３】
しかしながら、これらの合成ゴムをコーティングした織物は、織物の質量が増加し、また柔軟性が満足できるものではない。さらに、製造コストも高いため、エアバッグ用織物として使用するには不具合な点が多かった。
【０００４】
織物のコーティング塗布量を変更し、改良することは従来から知られている（例えば、特許文献１を参照）。しかしながら、特許文献１には、エアバッグ展開性能などに関しての記述はない。さらに、通気性・燃焼性などに関しては満足できるレベルになく、改善が求められている。
【０００５】
また、軽量化、低コスト化等を目的として、織物に架橋エラストマーをコーティングする発明も提案されている（例えば、特許文献２を参照）。しかしながら、特許文献２における実施形態での付着量は高く、また架橋に熱量が必要であるためにコストアップ要因となり好ましくない。
【０００６】
一方、正面衝突用エアバッグでは、軽量で、収納性に優れる、コーティングを施さない織物を使用したノンコートエアバッグが主流になっている（例えば、特許文献３を参照）。しかしながら、側面衝突用エアバッグのように、乗員との距離が近いエアバッグではより高速な展開性能が必要である。そのため、高い圧力のインフレータに耐えられるエアバッグ用織物が求められている。
【０００７】
現在、ノンコート織物の特性である軽量、良好な収納性を維持できるエアバッグ用織物として、合成樹脂希釈液での含浸処理が提案されている（例えば、特許文献４を参照）。しかしながら、この方法で得られるエアバッグ用織物の通気性能は十分に満足できるものではない。
【０００８】
織物における樹脂存在状態を制御し、軽量化を図る方法も検討されている（例えば、特許文献５を参照）。特許文献５の方法では、「目合い部」に多くの樹脂を存在させることを目的としているが、「織糸部」にも樹脂が存在しているため樹脂量が増加している点や、特に樹脂量を低下させた場合には、通気度制御に必要な部分が「目合い部」のみならず経糸と緯糸が交わる境部もあるため通気度が高い点等の問題がある。
【０００９】
また、ナイフコート法にて塗布量を１５ｇ／ｍ２以下にする場合、塗布量を均一に制御することが難しくなる。塗布量のコントロールが難しくなる。特に、９ｇ／ｍ２以下にする場合、塗布量のバラツキが通気度の変化に大きく影響する。すなわち、塗布量の少ない部分の通気度が高くなりやすくなるため、平均の通気度が高くなる傾向がある。そのため、少ない塗布量で塗布量を均一に制御されたエアバッグ用コート布が求められている。
【００１０】
そこで、本出願人は、ポリマー中に分子量１００〜５，０００のソフトセグメントを有するポリアミド系樹脂を、織物の少なくとも片面に乾燥後の質量が０．１〜１５ｇ／ｍ２で塗布した、１００ｋＰａ差圧下での通気度が０．１０Ｌ／ｃｍ２／ｍｉｎ以下である、低塗布量のエアバッグ用コート布を開発した（特許文献６、７を参照）。
【００１１】
特許文献６、７に記載のコート布は、低コストで、燃焼性が自己消火性で、かつ低通気度を有するという点で優れているが、熱処理後（１２０℃で２００時間）の１００ｋＰａの差圧下における通気度が変化するという点で改良の余地があった。
【００１２】
また、特許文献７には、織物のカバーファクターが１，５００〜２，５００であること、及び水系ポリアミド系樹脂にカルボキシメチルセルロースを添加し、粘度を調整した塗布液をナイフコートで織物に塗布すること、が記載されている（段落００１６、００３３、００３４）。
【先行技術文献】
【特許文献】
【００１３】
【特許文献１】特開平５−１６７５３号公報
【特許文献２】特表２００１−５２４６２４号公報
【特許文献３】特開平４−２８１０６２号公報
【特許文献４】特開平１１−２２２７７６号公報
【特許文献５】特開平６−８７７９号公報
【特許文献６】特開２００８−１３８９７号公報
【特許文献７】国際公開２００７／１４２２１４号パンフレット
【発明の概要】
【発明が解決しようとする課題】
【００１４】
本発明の目的は、前記の従来の問題点を解決することにあり、少ない塗布量でも初期通気度が低く、かつ熱処理後の通気度の変化が低く、さらに初期通気度のバラツキも小さく、燃焼性に優れるエアバッグ用コート布を提供することにある。
【課題を解決するための手段】
【００１５】
前記の課題を解決することができる本発明のエアバッグ用コート布は、以下の構成よりなる。
すなわち、本発明は、合成繊維製織物に樹脂組成物が少なくとも片面に塗布されてなるコート布であって、樹脂組成物は、ポリアミドエラストマー樹脂（Ａ）、セルロース系誘導体（Ｂ）、酸化防止剤（Ｃ）及び顔料（Ｄ）を含み、ポリアミドエラストマー樹脂（Ａ）は、ソフトセグメントとハードセグメントから構成され、かつ重量平均分子量Ｍｗが６０，０００〜２３，００００である共重合ポリエーテルポリアミドであり、セルロース系誘導体（Ｂ）は、重量平均分子量Ｍｗが１０，０００〜１００，０００で、かつ重量平均分子量Ｍｗと数平均分子量Ｍｎの比（Ｍｗ／Ｍｎ）が３．０以下であり、織物の片面に塗布される樹脂組成物の塗布量が、乾燥後の質量で０．１〜１５ｇ／ｍ２であることを特徴とするエアバッグ用コート布である。
【００１６】
また、前記の共重合ポリエーテルポリアミドは、融点が１１０〜１３５℃であり、水に分散させた際の水素イオン指数ｐＨが４．０〜７．０であり、セルロース系誘導体（Ｂ）が水溶性のカルボキシメチルセルロースであり、ポリアミドエラストマー樹脂（Ａ）とセルロース系誘導体（Ｂ）の混合比率（Ａ／Ｂ）が、質量比で１〜９であることが好ましい。
【００１７】
さらに、前記の合成繊維製織物は、式１で示すカバーファクター（ＣＦ）が２，０００〜２，５００であり、１００ｋＰａ差圧下でのコート布の通気度が０．０１〜１．００Ｌ／ｃｍ２／ｍｉｎであり、織糸部の中央断面において樹脂組成物からなる被膜が単糸上部に２μｍ以下の厚さで存在し、かつ、織糸部間の境部の断面において樹脂組成物からなる被膜が単糸上部に２〜３０μｍの厚さで存在していることが好ましい。
ＣＦ＝［経糸密度（本／２．５４ｃｍ）×√（経糸繊度（ｄｔｅｘ）×０．９）］
＋［緯糸密度（本／２．５４ｃｍ）×√（緯糸繊度（ｄｔｅｘ）×０．９）］
・・・（式１）
【００１８】
また、前記の共重合ポリエーテルポリアミドは、ソフトセグメントが、下記一般式（Ｉ）で表されるポリエーテルジアミン化合物と下記一般式（ＩＩ）で表されるジカルボン酸化合物とから構成され、ハードセグメントが、下記一般式（ＩＩＩ）で表されるアミノカルボン酸化合物、及び／又は下記一般式（ＩＶ）で表されるラクタム化合物から構成されることが好ましい。
さらに、前記の顔料（Ｄ）がフタロシアニンの銅錯体であることが好ましい。
【化５】
2010285703.tif 000003
［但し、Ｒは炭素数２〜３の直鎖または分岐のアルキレン基を、ｎは１３〜２６の数値を表わす］
【化６】
2010285703.tif 000004
［但し、Ｒ１は、炭化水素鎖を含む連結基を表わす］
【化７】
2010285703.tif 000005
［但し、Ｒ２は、炭化水素鎖を含む連結基を表わす］
【化８】
2010285703.tif 000006
［但し、Ｒ３は、炭化水素鎖を含む連結基を表わす］
【発明の効果】
【００１９】
本発明のエアバッグ用コート布は、織物の少なくとも片面に塗布される材料が、ポリアミドエラストマー樹脂（Ａ）、セルロース系誘導体（Ｂ）、酸化防止剤（Ｃ）及び顔料（Ｄ）を含む樹脂組成物から構成される。
前記ポリアミドエラストマー樹脂（Ａ）として、ソフトセグメントとハードセグメントから構成され、かつ重量平均分子量Ｍｗが６０，０００〜２３０，０００である共重合ポリエーテルポリアミドを用いることにより、同一の塗布量で比較した場合に初期通気度のバラツキが小さく、かつ熱処理後の通気度の変化が低くなる。
【００２０】
また、セルロース系誘導体は、一般に水性塗布液中で増粘剤として作用し、塗布液の粘度を調整するために用いられる。本発明では、セルロース系誘導体（Ｂ）として、重量平均分子量Ｍｗが１０，０００〜１００，０００で、かつ重量平均分子量Ｍｗと数平均分子量Ｍｎの比（Ｍｗ／Ｍｎ）が３．０以下であるセルロース系誘導体を用いる。
【００２１】
前記のセルロース系誘導体（Ｂ）を用いることにより、織物内部への樹脂の浸透を低減し、塗布される樹脂組成物が織糸部間の境部の断面において選択的に存在させることができる。その結果、少ない塗布量でも塗膜を均一にすることができるため、初期通気度のバラツキを小さく、かつ平均の通気度も低く維持することができる。さらに、熱処理後の通気度も悪化しにくくなる。
【００２２】
また、酸化防止剤（Ｃ）を用いることにより、ポリアミドエラストマー樹脂（Ａ）の熱劣化を防止することができるため、熱処理後の通気度の変化が小さくなる。
さらに、顔料（Ｄ）はエアバッグに着色するために一般に用いられるが、本発明ではポリアミドエラストマー樹脂（Ａ）の熱劣化を抑える作用も有する。
【図面の簡単な説明】
【００２３】
【図１】本発明で用いる、樹脂組成物を塗布する前の合成繊維製織物の表面におけるＳＥＭ写真である。
【図２】図１の断面ＢのＳＥＭ写真である。
【図３】図１の断面ＡのＳＥＭ写真である。
【発明を実施するための最良の形態】
【００２４】
以下、本発明を詳細に説明する。
（１）合成繊維製織物（基布）
本発明において、織物に使用する合成繊維としては、例えば、ナイロン６６、ナイロン６、ナイロン４６、ナイロン１２等の脂肪族ポリアミド繊維、アラミド繊維のような芳香族ポリアミド繊維、ポリエチレンテレフタレート、ポリトリメチレンテレフタレートやポリブチレンテレフタレートなどのポリエステル繊維が挙げられる。他の合成繊維としては、全芳香族ポリエステル繊維、超高分子量ポリエチレン繊維、ポリパラフェニン・ベンゾビス・オキサゾール繊維（ＰＢＯ繊維）、ポリフェニレンサルファイド繊維、ポリエーテルケトン繊維などが挙げられる。
【００２５】
これらの合成繊維の中でも、経済性を勘案すると、ポリエステル繊維、ポリアミド繊維が特に好ましい。また、これらの繊維は、その一部または全部が再利用された原材料を用いて製造されたものでもよい。
【００２６】
また、これらの合成繊維には、原糸製造工程や後加工工程での工程通過性を向上させるために、各種添加剤を含有していても何ら問題はない。添加剤としては、例えば、酸化防止剤、熱安定剤、平滑剤、帯電防止剤、増粘剤、難燃剤等が挙げられる。また、この合成繊維は、原着糸や製糸後染色したものでもよい。また、合成繊維の単糸の断面は、通常の丸断面のほか、異形断面であってもよい。合成繊維は、マルチフィラメント糸にして経糸と緯糸に用い、これらから製織することが、破断強度、破断伸度等の観点から好ましい。
【００２７】
本発明において、織物の製織方法は、特に限定されないが、織物の物性の均一性を勘案すると平織りが良い。使用する糸は、経糸と緯糸は単一でなくてもよく、例えば、繊度や糸の本数、繊維の種類が異なっていてもよい。
【００２８】
（２）コーティング樹脂組成物
本発明のエアバッグ用コート布は、織物の少なくとも片面に塗布されるコーティング材料が、ポリアミドエラストマー樹脂（Ａ）、セルロース系誘導体（Ｂ）、酸化防止剤（Ｃ）及び顔料（Ｄ）を含む樹脂組成物から構成される。
【００２９】
（２−１）ポリアミドエラストマー樹脂（Ａ）
ポリアミドエラストマー樹脂（Ａ）は、ソフトセグメントとハードセグメントから構成され、かつ重量平均分子量Ｍｗが６０，０００〜２３０，０００である共重合ポリエーテルポリアミドである。
【００３０】
ここで、ソフトセグメントとしては、ポリオール全体を指すが、線状ポリアルキレングリコールのアミノ変性体が熱可塑性樹脂の性能面から好ましく、より好ましくはポリエチレングリコール、ポリプロピレングリコール、ポリテトラメチレングリコール又はポリブチレングリコールのアミノ変性体である。ポリオールはポリマー中の質量比で１０〜９０質量％であることが好ましい。１０質量％未満では塗布後の織物の柔軟性が失われるため好ましくなく、９０質量％を超えるとエラストマーとしての性質が得られず、通気度が上昇するため好ましくない。
【００３１】
前記のポリアミドエラストマー樹脂（Ａ）は、数平均分子量１００〜５，０００のアミノ変性されたポリオールを含むソフトセグメントを有することが、通気性の面から好ましい。ポリオールの数平均分子量は、３００〜３，０００がより好ましい。ポリオールの数平均分子量が１００より小さいと、引裂強力が低下するため好ましくない。一方、ポリオールの数平均分子量が５，０００より大きいと、滑脱抵抗力が不足しやすくなるため好ましくない。
【００３２】
本発明で用いるポリアミドエラストマー樹脂（Ａ）は、重量平均分子量Ｍｗが６０，０００〜２３０，０００である。樹脂（Ａ）の重量平均分子量Ｍｗは、７０，０００〜２００，０００がより好ましく、特に好ましくは８０，０００〜１８０，０００である。
【００３３】
ポリアミドエラストマー樹脂（Ａ）の重量平均分子量Ｍｗは、コート面の膜物性に大きな影響を与える。具体的には、樹脂（Ａ）の重量平均分子量Ｍｗが６０，０００未満の場合、熱処理後に樹脂（Ａ）の重量平均分子量Ｍｗが低下し、熱処理後のコート布の通気度が高くなる。一方、樹脂（Ａ）の重量平均分子量Ｍｗが２３０，０００を越える場合、ポリアミドエラストマー樹脂（Ａ）の粘度が高くなる。そのため、塗布量が設計値よりも多くなりやすく、さらにナイフコート時に発生するシェアにより粘度低下が著しくなる。その結果、塗布時の基布の張力変動や幅方向の張力差により、コート斑が発生し、塗布量の少ない箇所では、通気度が高くなる。
【００３４】
特に、本発明のコート布は、塗布量が１５ｇ／ｍ２以下と少ない。塗布量が少なくなると、通気度が高くなりやすくなるため、重量平均分子量Ｍｗが２３０，０００を越えるポリアミドエラストマー樹脂は好ましくない。初期通気度に対する熱処理後の通気度の変化率は１０倍以下が好ましく、より好ましくは５倍以下である。
【００３５】
前記のポリアミドエラストマー樹脂（Ａ）は、その融点が１１０〜１４０℃であることが好ましい。樹脂（Ａ）の融点は、１１５〜１３５℃がより好ましく、特に好ましくは１２０〜１３３℃である。該ポリアミドエラストマー樹脂（Ａ）が少なくとも片面に塗布されているエアバッグ用コート布において、耐熱老化性（熱処理後の通気度）を向上させる点から、該ポリアミドエラストマー樹脂（Ａ）の融点を１１０℃以上とすることが好ましい。また、該ポリアミドエラストマー樹脂（Ａ）の水分散性を向上させる点から、融点を１４０℃以下とすることが好ましい。
【００３６】
ポリアミドエラストマー樹脂（Ａ）の融点と伸度の間には大きな相関があり、融点が低いと樹脂の伸度は大きくなり、融点が高いと樹脂の伸度は小さくなる。また、ポリアミドエラストマー樹脂（Ａ）の伸度は通気度とも大きな相関があり、伸度が高いと通気度が低くなり、伸度が低いと通気度が高くなる。すなわち、ポリアミドエラストマー樹脂（Ａ）の融点が低いと通気度が低くなり、融点が高いと通気度が高くなる傾向にある。
【００３７】
ポリアミドエラストマー樹脂（Ａ）の融点が１４０℃を越える場合、樹脂が硬くなりすぎ、通気度が高くなる傾向がある。一方、樹脂（Ａ）の融点が１１０℃未満の場合、樹脂が柔らかくなり、熱劣化速度が速くなるため、熱処理後の樹脂の伸度が低下し、通気度が高くなりやすい。
【００３８】
本発明で用いるポリアミドエラストマー樹脂（Ａ）は水分散可能であり、その分散液の水素イオン指数ｐＨが４．０〜７．０であることが好ましく、より好ましくは４．５〜６．５である。ポリアミドエラストマー樹脂が水分散可能であることにより、増粘剤と混合する際やコーティング時に、溶剤を回収する必要が無い。そのため、コストを低減できる。さらに、増粘剤として使用するセルロース系誘導体（Ｂ）も水溶性であるため、水を溶媒として混合することができる。
【００３９】
樹脂（Ａ）を水で分散させる際に、その水素イオン指数ｐＨが４．０未満の場合にはセルロース系誘導体との混合時に安定した混合液となりにくい。そのため、得られるコート布の通気度が高くなりやすい。一方、ｐＨが７．０を越える場合、理由は明確ではないが、熱処理後の通気度が高くなりやすい。
【００４０】
前記のポリアミドエラストマー樹脂（Ａ）は、ソフトセグメントとハードセグメントから構成される共重合ポリエーテルポリアミドである。該共重合ポリエーテルポリアミドは、上記一般式（Ｉ）のポリエーテルジアミン化合物、上記一般式（ＩＩ）のジカルボン酸化合物、及びポリアミド形成性モノマー、即ち、上記一般式（ＩＩＩ）のアミノカルボン酸化合物及び／又は上記一般式（ＩＶ）のラクタム化合物を重合して得ることが好ましい。
【００４１】
また、上記の共重合ポリエーテルポリアミドは、樹脂の総量に対するソフトセグメントの割合が７０〜８５質量％の範囲にあることが好ましい。より好ましくは７３〜８３質量％の範囲であり、さらに好ましくは７７〜８１質量％の範囲である。
【００４２】
上記の共重合ポリエーテルポリアミドを使用することにより、コート布の塗布量が同じであっても、通気度をさらに低くすることができる。
【００４３】
共重合ポリエーテルポリアミド樹脂において、ポリエーテルジアミン化合物、ジカルボン酸化合物、及びポリアミド形成性モノマーに含まれる末端のアミノ基と、末端のカルボン酸又はカルボキシル基とがほぼ等モルになるような割合とすることが好ましい。
【００４４】
特に、ポリアミド形成性モノマーの一方の末端がアミノ基で、他方の末端がカルボン酸又はカルボキシル基の場合、ポリエーテルジアミン化合物及びジカルボン酸化合物は、ポリエーテルジアミン化合物のアミノ基とジカルボン酸化合物のカルボキシル基がほぼ等モルになるような割合とするのが好ましい。
【００４５】
上記一般式（Ｉ）のポリエーテルジアミン化合物としては、ポリオキシエチレン、１，２−ポリオキシプロピレン、１，３−ポリオキシプロピレン及びそれらの共重合物のアミノ変性体等が挙げられる。上記一般式（Ｉ）において、Ｒは複数種のアルキレン基を表わすこともある。ｎは、１３〜２６の数値である。
【００４６】
上記一般式（Ｉ）のポリエーテルジアミン化合物としては、下記一般式（Ｖ）のポリエーテルジアミン化合物が好ましい。下記一般式（Ｖ）のポリエーテルジアミン化合物の具体例としては、米国ＨＵＮＴＳＭＡＮ社製のジェファーミンＥＤ９００（一般式（Ｖ）において、（ｘ＋ｚ）がおよそ６．０、ｙがおよそ１２．５）等を用いることができる。
【００４７】
【化９】
2010285703.tif 000007
【００４８】
上記一般式（Ｖ）のポリエーテルジアミン化合物において、ｙは、９．２〜１９．４が好ましく、より好ましくは１１．０〜１６．７、さらに好ましくは１２．５〜１４．４である。また、（ｘ＋ｚ）は、３．８〜６．０が好ましく、より好ましくは５．０〜６．０、さらに好ましくは５．５〜６．０である。
【００４９】
上記一般式（Ｉ）のポリエーテルジアミン化合物の数平均分子量は、７００〜１，２００の範囲にあることが好ましい。より好ましくは８００〜１１００の範囲であり、さらに好ましくは９００〜１，０００の範囲である。
【００５０】
上記一般式（ＩＩ）のジカルボン酸化合物としては、脂肪族、脂環族及び芳香族ジカルボン酸から選ばれる少なくとも一種のジカルボン酸又はこれらの誘導体を用いることができる。
【００５１】
上記一般式（ＩＩ）のジカルボン酸化合物において、Ｒ１は炭素数１〜２０の炭化水素の分子鎖又は炭素数１〜２０のアルキレン基であることが好ましく、さらに好ましくは炭素数１〜１５の炭化水素の分子鎖又は炭素数１〜１５のアルキレン基であり、より好ましくは炭素数２〜１２の炭化水素の分子鎖又は炭素数２〜１２のアルキレン基であり、特に好ましくは炭素数４〜１０の炭化水素の分子鎖又は炭素数４〜１０のアルキレン基である。
【００５２】
該ジカルボン酸化合物の具体例としては、シュウ酸、コハク酸、グルタル酸、アジピン酸、ピメリン酸、スベリン酸、アゼライン酸、セバシン酸、ドデカン二酸などの炭素数２〜２５の直鎖脂肪族ジカルボン酸、又は、トリグリセリドの分留により得られる不飽和脂肪酸を二量化した炭素数１４〜４８の二量化脂肪族ジカルボン酸（ダイマー酸）及びこれらの水素添加物（水添ダイマー酸）などの脂肪族ジカルボン酸、１，４−シクロヘキサンジカルボン酸などの脂環族ジカルボン酸、および、テレフタル酸、イソフタル酸などの芳香族ジカルボン酸が挙げられる。ダイマー酸及び水添ダイマー酸としては、ユニケマ社製商品名「プリポール１００４」、「プリポール１００６」、「プリポール１００９」、「プリポール１０１３」などを用いることができる。
【００５３】
次に、上記一般式（ＩＩＩ）のアミノカルボン酸化合物及び、上記一般式（ＩＶ）のラクタム化合物について説明する。
【００５４】
上記一般式（ＩＩＩ）のアミノカルボン酸化合物において、Ｒ２は炭素数２〜２０の炭化水素の分子鎖又は炭素数２〜２０のアルキレン基が好ましく、さらに好ましくは炭素数３〜１８の炭化水素の分子鎖または炭素数３〜１８のアルキレン基であり、より好ましくは炭素数４〜１５の炭化水素の分子鎖または炭素数４〜１５のアルキレン基であり、特に好ましくは炭素数４〜１０の炭化水素の分子鎖又は炭素数４〜１０のアルキレン基である。
【００５５】
上記一般式（ＩＶ）のラクタム化合物において、Ｒ３は炭素数３〜２０の炭化水素の分子鎖又は炭素数３〜２０のアルキレン基が好ましく、さらに好ましくは炭素数３〜１８の炭化水素の分子鎖又は炭素数３〜１８のアルキレン基であり、さらに好ましくは炭素数４〜１５の炭化水素の分子鎖又は炭素数４〜１５のアルキレン基であり、特に好ましくは炭素数４〜１０の炭化水素の分子鎖又は炭素数４〜１０のアルキレン基である。
【００５６】
該アミノカルボン酸化合物及び、該ラクタム化合物としては、ω−アミノカルボン酸、ラクタム、或いはジアミンとジカルボン酸から合成されるもの及びそれらの塩から選ばれる少なくとも一種の脂肪族、脂環族及び／又は芳香族を含むポリアミド形成性モノマーが使用される。
【００５７】
ジアミンとジカルボン酸から合成されるもの及びそれらの塩において、ジアミンとしては、脂肪族ジアミン、脂環式ジアミン及び芳香族ジアミン、またはこれらの誘導体から選ばれる少なくとも一種のジアミン化合物などを挙げることが出き、ジカルボン酸としては、脂肪族ジカルボン酸、脂環式ジカルボン酸及び芳香族ジカルボン酸、又はこれらの誘導体から選ばれる少なくとも一種のジカルボン酸化合物などが挙げられる。
【００５８】
ジアミンとジカルボン酸とのモル比（ジアミン／ジカルボン酸）は、０．９〜１．１の範囲が好ましく、さらに０．９３〜１．０７の範囲が好ましく、０．９５〜１．０５の範囲がより好ましく、そして０．９７〜１．０３の範囲が特に好ましい。この範囲から外れると分子量を高くしにくくなる場合がある。
【００５９】
ω−アミノカルボン酸の具体例としては、６−アミノカプロン酸、７−アミノヘプタン酸、８−アミノオクタン酸、１０−アミノカプリン酸、１１−アミノウンデカン酸、１２−アミノドデカン酸などの炭素数５〜２０の脂肪族ω−アミノカルボン酸などが挙げられる。
【００６０】
ラクタムの具体例としては、ε−カプロラクタム、ω−エナントラクタム、ω−ウンデカラクタム、ω−ドデカラクタム、２−ピロリドンなどの炭素数５〜２０の脂肪族ラクタムなどが挙げられる。
【００６１】
ジアミンとジカルボン酸とから合成されるもの及びそれらの塩において、ジアミンの具体例としては、エチレンジアミン、トリメチレンジアミン、テトラメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、２，２，４−トリメチルヘキサメチレンジアミン、２，４，４−トリメチルヘキサメチレンジアミン、３−メチルペンタメチレンジアミンなどの炭素数２〜２０の脂肪族ジアミンなどのジアミン化合物が挙げられる。
【００６２】
ジカルボン酸の具体例としては、シュウ酸、コハク酸、グルタル酸、アジピン酸、ピメリン酸、スベリン酸、アゼライン酸、セバシン酸、ドデカン二酸のような炭素数２〜２０の脂肪族ジカルボン酸などのジカルボン酸化合物が挙げられる。
【００６３】
前記の共重合ポリエーテルポリアミド樹脂は、公知の縮合反応により製造することができる。
【００６４】
共重合ポリエーテルポリアミド樹脂の製造において、必要に応じて、触媒として、リン酸、ピロリン酸、ポリリン酸などのリン酸化合物、ジメチルホスフィン酸、フェニルメチルホスフィン酸、次亜リン酸、次亜リン酸ナトリウム、次亜リン酸エチルなどのホスフィン酸化合物、フェニル亜ホスホン酸、フェニル亜ホスホン酸ナトリウム、フェニル亜ホスホン酸エチルなどの亜ホスホン酸化合物、フェニルホスホン酸、エチルホスホン酸、フェニルホスホン酸ナトリウム、フェニルホスホン酸ジエチル、エチルホスホン酸ナトリウムなどのホスホン酸化合物、亜リン酸、亜リン酸水素ナトリウム、亜リン酸ナトリウム、亜リン酸トリエチル、亜リン酸トリフェニル、ピロ亜リン酸などの亜リン酸化合物などを添加することができる。
【００６５】
また、ポリアミドエラストマー樹脂（Ａ）には、目的とする特性に影響を及ぼさない範囲で、劣化防止剤、無機フィラー、着色剤、耐熱剤、紫外線吸収剤、光安定剤、酸化防止剤、帯電防止剤、滑剤、スリップ剤、結晶核剤、粘着性付与剤、シール性改良剤、防曇剤、離型剤、可塑剤、顔料、染料、香料、難燃剤、補強材等の添加剤を混合してもよい。
【００６６】
（２−２）セルロース系誘導体（Ｂ）
本発明において、セルロース系誘導体（Ｂ）は、少ない塗布量でも初期通気度のバラツキを小さく、かつ平均の初期通気度も低く維持するために用いられる。さらに、熱処理後の通気度も悪化しにくくなる。
また、樹脂組成物を含む水性塗布液中で、セルロース系誘導体（Ｂ）は、水性塗布液の粘度を調整する増粘剤として作用し、織物内部への樹脂の浸透を低減し、塗布量を均一に制御することができる。
【００６７】
本発明では、セルロース系誘導体（Ｂ）として、重量平均分子量Ｍｗが１０，０００〜１００，０００で、かつ重量平均分子量Ｍｗと数平均分子量Ｍｎの比（Ｍｗ／Ｍｎ）が３．０以下であるセルロース系誘導体を用いる。
【００６８】
セルロース系誘導体（Ｂ）の重量平均分子量Ｍｗは、コート面の膜の均一性に大きな影響を与える。セルロース系誘導体（Ｂ）の重量平均分子量Ｍｗが、１００，０００を越える場合、水性塗布液中で、セルロース系誘導体（Ｂ）を均一に混合することが難しくなる。そのため、塗布量が設計値よりも多くなりやすく、さらにナイフコート時に発生するシェアにより粘度低下が著しくなる。その結果、塗布時の基布の張力変動や幅方向の張力差により、コート斑が発生し、塗布量の少ない箇所では、通気度が高くなる。
【００６９】
一方、セルロース系誘導体（Ｂ）の重量平均分子量Ｍｗが、１０，０００未満の場合、セルロース系誘導体（Ｂ）の増粘効果が低くなる。そのため、織物内部へ樹脂が浸透しやすくなるため、織物表面に付着する樹脂組成物の厚みが薄くなりすぎて、１００ｋＰａ差圧下における初期通気度が高くなる。セルロース系誘導体（Ｂ）の重量平均分子量Ｍｗは、２０，０００〜９０，０００が好ましく、さらに好ましくは３０，０００〜８０，０００である。なお、重量平均分子量Ｍｗの測定方法は、本明細書中に記載の数平均分子量Ｍｎの測定方法に準拠するが、溶媒として水を用いる。水に溶解しにくい場合は、５０質量％エタノール混合液を用いてもよい。
【００７０】
また、本発明で用いるセルロース系誘導体（Ｂ）は、その重量平均分子量Ｍｗと数平均分子量Ｍｎとの比（Ｍｗ／Ｍｎ）が３．０以下である。前記のＭｗ／Ｍｎは、より好ましくは２．８以下であり、より好ましくは２．６以下である。前記のＭｗ／Ｍｎは、分子量の分布の広さを意味する。
【００７１】
前記のＭｗ／Ｍｎが３．０を越える場合、重量平均分子量Ｍｗが１００，０００を越える高分子量のセルロース系誘導体の割合が多くなり、コート斑が発生しやすくなる。そのため、塗布量の少ない箇所で、通気度が高くなる。
特に、本発明のコート布は、塗布量が１５ｇ／ｍ２以下と少ない。塗布量が少なくなると、通気度が高くなりやすくなるため、重量平均分子量Ｍｗが１００，０００を越えるセルロース系誘導体は好ましくない。
【００７２】
また、セルロース系誘導体（Ｂ）の重量平均分子量Ｍｗは、ポリアミドエラストマー樹脂（Ａ）の重量平均分子量Ｍｗよりも小さいことが、均一な混合液を得られやすい点で好ましい。
【００７３】
ポリアミドエラストマー樹脂（Ａ）やセルロース系誘導体（Ｂ）の重量平均分子量が高すぎると、ナイフコート時に発生するシェアにより粘度低下が著しくなり、塗布量が不安定になる。塗布量が不安定になることで、通気度のバラツキが大きくなり、ひいては平均通気度が高くなる。初期通気度のバラツキは、２５％以下が好ましく、さらに好ましくは１５％以下である。
【００７４】
セルロース系誘導体（Ｂ）としては、水溶性で、増粘効果があるものであれば特に限定はないが、例えば、カルボキシメチルセルロースナトリウム、キサンタンガム、カラギーナン、セルロース、ヒドロキシエチルセルロースなどが挙げられる。
【００７５】
ポリアミドエラストマー樹脂（Ａ）とセルロース系誘導体（Ｂ）の混合比率（Ａ／Ｂ）は、質量比で１〜９であることが好ましい。混合比率（Ａ／Ｂ）は、質量比で２〜８がより好ましく、特に好ましくは３〜７である。
これらの混合比率（Ａ／Ｂ）が１未満（樹脂（Ａ）の混合比率が５０質量％未満）の場合、コート布の燃焼性が低下しやすくなる。一方、前記の混合比率（Ａ／Ｂ）が９を超える場合、水性塗布液の粘度が低くなりすぎて、織物内部へ樹脂（Ａ）が浸透し、通気度が高くなりやすい。
【００７６】
また、前記のセルロース系誘導体（Ｂ）は、水溶性のカルボキシメチルセルロースで、かつそのエーテル化度が０．６〜０．８であることが好ましい。エーテル化度が０．８を越えると、分子量が高くなり、増粘効果がさらに高くなる。そのため、コート剤として、安定した粘度を得ることが困難になる。一方、エーテル化度が０．６未満では、主鎖にエーテル結合を有するポリアミドエラストマー樹脂との相溶性が低下する。
【００７７】
（２−３）酸化防止剤（Ｃ）
本発明において、酸化防止剤（Ｃ）は、ポリアミドエラストマー樹脂（Ａ）の熱劣化を防止し、熱処理後の通気度の変化を小さくするために、樹脂組成物中に含有される。
酸化防止剤（Ｃ）としては、芳香族アミン系酸化防止剤、ヒンダードフェノール系酸化防止剤、イオウ系酸化防止剤、リン系酸化防止剤のいずれであっても良いが、ヒンダードフェノール系酸化防止剤が好ましい。
【００７８】
ヒンダードフェノール系酸化防止剤としては、例えば、２，４−ジメチル−６−ｔ−ブチルフェノール、２，６−ジ−ｔ−ブチルフェノール、２，６−ジ−ｔ−ブチル−ｐ−クレゾール、ヒドロキシメチル−２，６−ジ−ｔ−ブチルフェノール、２，６−ジ−ｔ−α−ジメチルアミノ−ｐ−クレゾール、２，５−ジ−ｔ−ブチル−４−エチルフェノール、４，４’−ビス（２，６−ジ−ｔ−ブチルフェノール）、２，２’−メチレン−ビス−４−メチル−６−ｔ−ブチルフェノール、２，２’−メチレン−ビス（４−エチル−６−ｔ−ブチルフェノール）、４，４’−メチレン−ビス（６−ｔ−ブチル−ｏ−クレゾール）、４，４’−メチレン−ビス（２，６−ジ−ｔ−ブチルフェノール）、２，２’−メチレン−ビス（４−メチル−６−シクロヘキシルフェノール）、４，４’−ブチリデン−ビス（３−メチル−６−ｔ−ブチルフェノール）、４，４’−チオビス（６−ｔ−ブチル−３−メチルフェノール）、ビス（３−メチル−４−ヒドロキシ−５−ｔ−ブチルベンジル）スルフィド、４，４’−チオビス（６−ｔ−ブチル−ｏ−クレゾール）、２，２’−チオビス（４−メチル−６−ｔ−ブチルフェノール）、２，６−ビス（２’−ヒドロキシ−３’−ｔ−ブチル−５’−メチルベンジル）−４−メチルフェノール、３，５−ジ−ｔ−ブチル−４−ヒドロキシベンゼンスルホン酸のジエチルエステル、２，２’−ジヒドロキシ−３，３’−ジ（α−メチルシクロヘキシル）−５，５’−ジメチル−ジフェニルメタン、α−オクタデシル−３（３’，５’−ジ−ｔ−ブチル−４’−ヒドロキシフェニル）プロピオネート、６−（ヒドロキシ−３，５−ジ−ｔ−ブチルアニリノ）−２，４−ビス−オクチル−チオ−１，３，５−トリアジン、ヘキサメチレングリコール−ビス［β−（３，５−ジ−ｔ−ブチル−４−ヒドロキシフェノール）プロピオネート］、Ｎ，Ｎ’−ヘキサメチレン−ビス（３，５−ジ−ｔ−ブチル−４−ヒドロキシヒドロ桂皮酸アミド）、２，２−チオ［ジエチル−ビス−３（３，５−ジ−ｔ−ブチル−４−ヒドロキシフェニル）プロピオネート］、３，５−ジ−ｔ−ブチル−４−ヒドロキシベンゼンホスホン酸のジオクタデシルエステル、テトラキス［メチレン−３（３，５−ジ−ｔ−ブチル−４−ヒドロキシフェニル）プロピオネート］メタン、１，３，５−トリメチル−２，４，６−トリス（３，５−ジ−ｔ−ブチル−４−ヒドロキシベンジル）ベンゼン、１，１，３−トリス（２−メチル−４−ヒドロキシ−５−ジ−ｔ−ブチルフェニル）ブタン、トリス（３，５−ジ−ｔ−ブチル−４−ヒドロキシフェニル）イソシアヌレート、トリス［β−（３，５−ジ−ｔ−ブチル−４ヒドロキシフェニル）プロピオニル−オキシエチル］イソシアヌレートなどが挙げられる。
【００７９】
これらの酸化防止剤の合計配合量は、ポリアミドエラストマー樹脂１００重量部に対して、０．１〜５重量部、好ましくは０．５〜３重量部、さらに好ましくは１〜２重量部である。
【００８０】
（２−４）顔料（Ｄ）
本発明において、顔料（Ｄ）は、エアバッグ基布の着色及びポリアミドエラストマー樹脂（Ａ）の熱劣化を抑える目的で使用される。
顔料（Ｄ）としては、無機顔料または有機顔料のいずれでもよいが、分散性から有機顔料が好ましい。有機顔料としては、例えば、縮合アゾ系、イソインドリノン系、フタロシアニン系、スレン系、ベンズイミダゾロン系、キナクドリン系、ハロゲン化銅フタロシアニン系、銅フタロシアニン（β）系などが使用できる。
【００８１】
これらの顔料の中でも、フタロシアニンの銅錯体が好ましい。特に、銅フタロシアニン系のフタロシアニンブルー及び高塩素化銅フタロシアニン系のフタロシアニングリーンを顔料として用いた場合、驚くべきことに、ポリアミドエラストマー樹脂の熱劣化を抑えるという予期せぬ効果があることを本発明者らは見出した。そのため、本発明では、顔料（Ｄ）として、これらのフタロシアニンの銅錯体を使用することが最も好ましい実施形態である。
【００８２】
顔料の含有量は所望の色目に合わせて調整すればよいが、ポリアミドエラストマー樹脂（Ａ）１００質量部に対して、顔料（Ｄ）を０．１〜５質量部混合することが好ましく、より好ましくは０．５〜４質量部であり、特に好ましくは１〜３質量部である。
【００８３】
（２−５）コート布
本発明のコート布は、公知の方法で製織した合成繊維製織物の少なくとも片面に、ポリアミドエラストマー樹脂（Ａ）、セルロース系誘導体（Ｂ）、酸化防止剤（Ｃ）及び顔料（Ｄ）を含む樹脂組成物を塗布することによって製造される。塗布の方法は、特に限定されず公知の方法を用いることができるが、コスト面や塗工後の織物の柔軟性を勘案すると、ナイフコーティング法を用いることが好ましい。
【００８４】
本発明において、コート布の通気度の評価は、１００ｋＰａ差圧下での通気度を用いている。なぜなら、通常のエアバッグの展開時には３０〜５０ｋＰａの力がかかっているが、更にインフレータの火薬による熱の影響もあるため、１００ｋＰａ差圧下での通気度を評価することが適当である。
【００８５】
１００ｋＰａ差圧下でのコート布の通気度は、０．０１〜１．００Ｌ／ｃｍ２／ｍｉｎであることが好ましい。通気度は０．８０Ｌ／ｃｍ２／ｍｉｎ以下であることがより好ましく、最も好ましくは０．５０Ｌ／ｃｍ２／ｍｉｎ以下である。１．００Ｌ／ｃｍ２／ｍｉｎより大きいと人体の初期拘束性能に劣るため好ましくない。０．０１Ｌ／ｃｍ２／ｍｉｎより小さい場合、初期拘束性能は満足するものの、本範囲の通気度と大きな差異は見られない。さらに、通気度を低減させるために、樹脂量が増加することによるコスト面や柔軟性面でのデメリットが生じるため好ましくない。また、ＪＩＳ  Ｌ  １０９６における通気度では、合成繊維製織物に樹脂組成物を塗布してなるコート布は、０．１ｃｃ／ｃｍ２／ｓｅｃ未満であることが好ましい。
【００８６】
本発明においては、塗布される樹脂組成物を織糸部上には存在させないか、または存在させても極力少量にし、織糸部間の境部（経糸と緯糸が交わる交差線部）に選択的に存在させることが好ましい。具体的には、織物上に塗布された樹脂組成物からなる被膜は、織糸部の中央断面（図１の断面Ａ及び図２参照）において、単糸上部に存在させないか又は２μｍ以下の厚さで存在させ、織糸部間の境部の断面（図１の断面Ｂ及び図３参照）において単糸上部に２〜３０μｍの厚さで存在させることが好ましい。
【００８７】
従来の方法では、織糸部の中央断面Ａの単糸上においても樹脂が多く存在しているために必要以上の低通気度は得られるものの、塗布量の増加によるコスト面でのデメリットや柔軟性に劣る点があった。一方、塗布量を低下させると、必要な通気度が得られなかった。そこで、本発明者らは、少ない塗布量で必要な通気度を得るために鋭意検討を行った結果、前述のように、樹脂組成物からなる被膜を織糸部間の境部に選択的に存在させることを見出したものである。
【００８８】
このような樹脂組成物からなる被膜の存在状態は、従来公知の方法で達成することができるが、例えば以下に述べるように織物のカバーファクターや塗布されるコーティング剤の粘度、塗布量などを適宜調整することによって達成することができる。
【００８９】
まず、合成繊維製織物のカバーファクターを２，０００〜２，５００に調整することが好ましい。織物のカバーファクターが２，０００未満の場合、繊維の交点部が大きくなり、この交点部により多くの樹脂組成物が存在し、選択的に樹脂組成物を存在させることが困難となる。一方、織物のカバーファクターが２，５００を超える場合、柔軟性に劣る。
【００９０】
織物のカバーファクターは、下記式１によって計算される。
カバーファクター
＝［経糸密度（本／２．５４ｃｍ）×√（経糸繊度（ｄｔｅｘ）×０．９）］
＋［緯糸密度（本／２．５４ｃｍ）×√（緯糸繊度（ｄｔｅｘ）×０．９）］
・・・（式１）
【００９１】
織物に塗布される塗布液としては、ポリアミドエラストマー樹脂（Ａ）、セルロース系誘導体（Ｂ）、酸化防止剤（Ｃ）及び顔料（Ｄ）を含む樹脂組成物を水に分散させた水系分散液である。
【００９２】
さらに、水系塗布液の粘度を５〜２００ｄＰａ・ｓ（Ｂ型粘度計で測定）に調整することが好ましい。より好ましい粘度は、１０〜１５０ｄＰａ・ｓである。水系塗布液の粘度が５ｄＰａ・ｓ未満の場合、織物の内部へ樹脂組成物が浸透しやすくなり、所望の樹脂組成物の存在状態が得られなくなる。その結果、通気度が上昇する。水系塗布液の粘度が２００ｄＰａ・ｓを超える場合、織物の内部にも不要な樹脂組成物が付着する。
【００９３】
また、重量平均分子量の大きい水溶性セルロース系誘導体を使用する場合、粘性が大きくなるため、コーティング工程でのシェア発生時に粘度の低下が著しくなる。結果として、樹脂組成物が織物の内部へ浸透する場合や、工程のテンション変動にともなう塗布斑が大きくなる場合がある。そのため、重量平均分子量の小さいセルロース系誘導体が好ましい。セルロース系誘導体（Ｂ）としては、１質量％水溶液で１００ｄＰａ・ｓ以下の粘度となるような分子量を有するセルロース系誘導体を選択することが好ましい。コーティング時の接圧や張力は、上記の樹脂組成物からなる被膜が、特定の存在状態が得られるように適宜設定すればよい。
【００９４】
本発明において、樹脂組成物の塗布量は、乾燥後の質量で０．１〜１５ｇ／ｍ２が好ましく、より好ましくは１．０〜１０ｇ／ｍ２であり、更に好ましくは１．０〜８．０ｇ／ｍ２である。乾燥後の質量とは、樹脂組成物を塗布し乾燥した後のエアバッグ用コート布の質量を、ＪＩＳ  Ｌ１０９６  ８．４．２により測定した値から、塗布前の織物の質量を同じくＪＩＳ  Ｌ１０９６  ８．４．２により測定した値を減算することにより求めたものである。乾燥後の質量が０．１ｇ／ｍ２より少ないと、通気度を達成しづらくなり、１５ｇ／ｍ２より多いと柔軟性が損なわれ、コストが上昇する。なお、本発明において塗布前の織物とは、まさに樹脂組成物を塗工する前の段階における、樹脂組成物の塗工以外の工程を終えた織物を意味し、通常は、熱処理による収縮加工や熱セットなどが施されているものである場合が多い。
【実施例】
【００９５】
次に、実施例により本発明をさらに詳しく説明する。なお、実施例中における各種評価は、下記の方法にしたがって測定した。
【００９６】
（１）平均分子量
（ａ）ポリアミドエラストマー樹脂（Ａ）
ＧＰＣ法を用いて、以下の条件で標準ポリメチルメタクリレート換算により、樹脂（Ａ）の重量平均分子量（Ｍｗ）を測定した。
装置：ＴＯＳＯＨ  ＨＬＣー８２２０ＧＰＣ
カラム：ＴＳＫｇｅｌ  ＳｕｐｅｒＨＭ−Ｈ×２＋ＴＳＫｇｅｌ  ＳｕｐｅｒＨ２０００（ＴＯＳＯＨ）
溶媒：ＨＦＩＰ／トリフルオロ酢酸ナトリウム  １０ｍＭ
流速：０．２５ｍｌ／ｍｉｎ  濃度：０．０５％
温度：４０℃、検出器：ＲＩ
【００９７】
（ｂ）セルロース系誘導体（Ｂ）
溶媒に水を用いる以外は、上記の（ａ）に記載の方法で、セルロース系誘導体（Ｂ）の重量平均分子量（ＭＷ）、数平均分子量（Ｍｎ）、Ｍｗ／Ｍｎを測定した。
なお、セルロース系誘導体（Ｂ）が水に溶解しにくい場合は、溶媒として、５０質量％エタノール混合液を用いる。
【００９８】
（２）水系分散液の粘度
粘度計（リオン株式会社製、ビスコテスターＶＴ−０４Ｆ）を用いて、水系分散液の粘度を測定した。
【００９９】
（３）初期通気度
１００ｋＰａ圧力下での通気度を高圧通気度測定機（ＯＥＭシステム（株）製）を用いて測定した。なお、ランダムに２０箇所を測定し、その平均値とバラツキＣＶ％を算出した。なお、ＣＶ％は２０個の測定値の標準偏差を平均値で除して１００倍して算出した。
【０１００】
（４）ｐＨ
ｐＨメーター（堀場製作所製、カスタニーＬＡＢ  ｐＨメーター  Ｆ−２２）を用いて、固形分濃度が２０質量％の水分散液（２０質量％に達しない場合は、１〜１９質量％の飽和溶液でもよい）の試料を、恒温槽にて２５℃に制御し、２５℃でのｐＨを測定する。水に溶けにくい場合は、８０℃のお湯で攪拌して、分散あるいは溶解させ、２５℃まで冷却した後に測定してもよい。
【０１０１】
（５）樹脂組成物からなる被膜の存在状態
図１における織糸部の中央断面（断面Ａ）及び織糸部間の境部の断面（断面Ｂ）を走査型電子顕微鏡（ＳＥＭ）によって撮影し、単糸上の厚みを測定した。断面Ａ及び断面Ｂの厚さは図２及び図３に示すマルチフィラメント幅を４分割する３点の位置にある単糸頂点部に存在する樹脂の繊維と垂直方向の厚さをそれぞれ測定し、これらの厚さの平均をとった。
【０１０２】
（６）塗布量の均一性
コート布の中央部の目付を２０ｍの間隔で４００ｍ分測定し（ｎ＝２０）、その標準偏差を平均値で除して、１００倍した値（ＣＶ％）を塗布量の均一性の尺度とした。
なお、目付は、ＪＩＳ  Ｌ  １０９６：１９９９  ８．４．２に準拠して質量（ｇ）を量り、その平均値を１ｍ２当たりの質量（ｇ／ｍ２）で表した。
【０１０３】
（７）燃焼性
ＦＭＶＳＳ３０２水平法記載の方法に準拠して測定し、燃焼速度の最大値（ｍｍ／ｍｉｎ）を燃焼性とした。
【０１０４】
（８）熱処理後の通気度変化率
熱処理前の１００ｋｐａ差圧下でのコート布の初期通気度をＡとする。また、１２０℃で２００時間処理した後の１００ｋｐａ差圧下でのコート布の通気度をａとする。熱処理後の通気度変化率は、上記のＡとａより、次式で表される。
熱処理後の通気度変化率（％）＝（ａ／Ａ）×１００
【０１０５】
実施例１
総繊度が４００ｄｔｅｘ、１０８フィラメントのポリアミド６６繊維を平織りにてウオータージェットルームにて製織後、沸水にて収縮加工し、１１０℃で乾燥仕上げをし、経密度５８本／２．５４ｃｍ、緯密度５６本／２．５４ｃｍの織物を得た。酸化防止剤（チバ・ジャパン社製、ＩＲＧＡＮＯＸ１０１０）をポリマー比０．８質量％になる量を加えて、ポリアミド６とポリエチレングリコール−プロピルアミン付加物（数平均分子量：６００）とアジピン酸がモル比で２．５：１：１となるように重合したポリマー（Ｍｗ：９０，０００）を用いて、固形分濃度が６質量％の水系樹脂分散液を作製した（ｐＨ７．２）。次いで、フタロシアニンブルー顔料（ＢＡＳＦ社製、ＬｕｃｏｎｙｌＢｌｕｅ７０８０；固形分濃度  ５０質量％）を該水系分散液比で０．４質量％混合した。続けて、カルボキシメチルセルロースナトリウム（ダイセル化学製、１１０５；Ｍｗ：６０，０００、Ｍｗ／Ｍｎ：２．５、エーテル化度：０．７）を該水系樹脂に対して１０質量％追加し、粘度を２５ｄＰａ・ｓに調整した。この樹脂組成物の水系分散液を上記織物の片面にナイフコートにて塗布し、乾燥後の樹脂量を４ｇ／ｍ２にした。このコート布の特性を評価し、その結果を表１に示した。
【０１０６】
実施例２
総繊度が３５０ｄｔｅｘ、１０８フィラメントのポリアミド６６繊維を平織りにてウオータージェットルームにて製織後、沸水にて収縮加工し、１１０℃で乾燥仕上げをし、経密度６４本／２．５４ｃｍ、緯密度６１本／２．５４ｃｍの織物を得た。酸化防止剤（チバ・ジャパン社製、ＩＲＧＡＮＯＸ１０１０）をポリマー比１．２質量％になる量を加えて、ポリアミド６とポリテトラメチレングリコール−プロピルアミン付加物（数平均分子量：１，０００）とアジピン酸がモル比で４．０：１：１となるように重合したポリマー（Ｍｗ：２１０，０００）を用いて、固形分濃度が２０質量％の水系樹脂分散液を作製した（ｐＨ６．２）。次いで、フタロシアニンブルー顔料（ＢＡＳＦ社製、ＬｕｃｏｎｙｌＢｌｕｅ７０８０；固形分濃度  ５０質量％）を該水系分散液比で０．８質量％混合した。続けて該水系分散液に、カルボキシルメチルセルロース（ダイセル化学製、１１０５）を該水系樹脂に対して５質量％追加し、粘度を６０ｄＰａ・ｓに調整した。この樹脂組成物の水系分散液を上記織物の片面にナイフコートにて塗布し、乾燥後の樹脂量を２ｇ／ｍ２にした。このコート布の特性を評価し、その結果を表１に示した。
【０１０７】
実施例３
攪拌機、温調計、圧力計、窒素ガス導入口、縮合水排出口及び圧力調整装置を備えた容積約５Ｌの反応容器に、酸化防止剤（チバ・ジャパン社製、ＩＲＧＡＮＯＸ１０９８）をポリマー比１．２質量％になる量を加えて、ポリエーテルジアミン（ＨＵＮＴＳＭＡＮ社製、ジェファーミンＥＤ９００；全アミン：２．１６ｍｅｑ／ｇ  数平均分子量：９００）１００５．４５ｇ、アジピン酸（ＡＡ）１５８．６８ｇ、ε−カプロラクタム（ε−ＣＬ）３７５．００ｇ、及びリン酸水溶液（６３．２ｇ／Ｌ）２２．５ｍＬを仕込み、容器内を十分窒素置換した後、０．５時間かけて２３０℃まで昇温し、さらに２３０℃で４．０時間重合を行った。その後、減圧下で１．５時間重合を行い、引き続き、２３０℃のまま圧力調整装置により１．０時間かけて容器内を減圧し、さらに２３０℃で０．５時間重合を行い、ポリマーを得た。
【０１０８】
得られたポリマー（Ｍｗ：１５０，０００）を用いて、固形分濃度が２０質量％の水系樹脂分散液を作製した（ｐＨ５．５）。次いで、フタロシアニングリーン（三国色素社製  、ＳＡグリーンＤＹ−４；固形分濃度  ２５質量％）を該水系分散液比で１．０質量％混合した。続けて該水系分散液に、カルボキシメチルセルロース（ダイセル化学製、１１０５）を概水系樹脂に対して５質量％追加し、粘度を２５ｄＰａ・ｓに調整した。この樹脂組成物の水系分散液を実施例１で用いた織物の片面に、ナイフコートにて塗布し、乾燥後の樹脂量を４ｇ／ｍ２にした。このコート布の特性を評価し、その結果を表１に示した。
【０１０９】
実施例４
実施例２において、顔料をアゾ系のナフォトールレッドＦＧＲ顔料（ＢＡＳＦ社製、ＬｕｃｏｎｙｌＲｅｄ３８５５：固形分濃度  ５０質量％）に変更すること以外は実施例２と同様にして、コート布を得た。このコート布の特性を評価し、その結果を表１に示した。
【０１１０】
比較例１
総繊度が４００ｄｔｅｘ、１０８フィラメントのポリアミド６６繊維を平織りにてウオータージェットルームにて製織後、沸水にて収縮加工し、１１０℃で乾燥仕上げをし、経密度５８本／２．５４ｃｍ、緯密度５６本／２．５４ｃｍの織物を得た。酸化防止剤（チバ・ジャパン社製、ＩＲＧＡＮＯＸ１０１０）をポリマー比１．２質量％になる量を加えて、ポリアミド６とポリエチレングリコール−プロピルアミン付加物（数平均分子量：６００）とアジピン酸がモル比で２．５：１：１となるように重合したポリマー（Ｍｗ：５０，０００）を用いて、固形分濃度が６質量％の水系樹脂分散液を作製した（ｐＨ７．２）。次いで、フタロシアニングリーン（三国色素社製、ＳＡグリーンＤＹ−４；固形分濃度  ２５質量％）を該水系分散液比で１．８質量％混合した。続けて該水系分散液に、カルボキシメチルセルロースナトリウム（ダイセル化学製、１１０５）を該水系樹脂に対して２質量％追加し、粘度を４ｄＰａ・ｓに調整した。この樹脂組成物の水系分散液を上記織物にナイフコートにて塗布し、乾燥後の樹脂量を６ｇ／ｍ２にした。この織物の特性を評価し、その結果を表１に示した。
【０１１１】
比較例２
総繊度が３５０ｄｔｅｘ、１０８フィラメントのポリアミド６６フィラメントを平織りにてウオータージェットルームにて製織後、沸水にて収縮加工し、１１０℃で乾燥仕上げをし、経密度６３本／２．５４ｃｍ、緯密度６１本／２．５４ｃｍの織物を得た。この織物に無溶剤シリコーン樹脂（粘度：３００ｄＰａ・ｓ）をナイフコートにて塗布し、乾燥後の樹脂量を２５ｇ／ｍ２にした。この織物の特性を評価し、その結果を表１に示した。
【０１１２】
比較例３
総繊度が４７０ｄｔｅｘ、７２フィラメントのポリアミド６６繊維を平織りにてウオータージェットルームにて製織後、沸水にて収縮加工し、１１０℃で乾燥仕上げをし、経密度４６本／２．５４ｃｍ、緯密度４６本／２．５４ｃｍの織物を得た。ポリアミド６とポリエチレングリコール−プロピルアミン付加物（数平均分子量：６００）とアジピン酸がモル比で２．５：１：１となるように重合したポリマーを用いて、固形分濃度が６質量％の水系樹脂分散液を作製した。次いで、フタロシアニングリーン（三国色素社製、ＳＡグリーンＤＹ−４；固形分濃度  ２５質量％）を該水系分散液比で１．０質量％混合した。続けて、該水系分散液に、カルボキシメチルセルロースナトリウム（ダイセル化学製、１１０５）を該水系樹脂に対して１０質量％追加し、粘度を２５ｄＰａ・ｓに調整した。この樹脂組成物の水系分散液を上記織物にナイフコートにて塗布し、乾燥後の樹脂量を４ｇ／ｍ２にした。この織物の特性を評価し、その結果を表１に示した。
【０１１３】
比較例４
総繊度が４００ｄｔｅｘ、１０８フィラメントのポリアミド６６繊維を平織りにてウオータージェットルームにて製織後、沸水にて収縮加工し、１１０℃で乾燥仕上げをし、経密度５８本／２．５４ｃｍ、緯密度５６本／２．５４ｃｍの織物を得た。酸化防止剤（チバ・ジャパン社製、ＩＲＧＡＮＯＸ１０１０）をポリマー比１．２質量％になる量を加えて、ポリアミド６とポリエチレングリコール−プロピルアミン付加物（数平均分子量：９００）とアジピン酸がモル比で３：１：１となるように重合したポリマー（Ｍｗ：２５０，０００）を用いて、固形分濃度が３０質量％の水系樹脂分散液を作製した（ｐＨ６．０）。次いで、フタロシアニングリーン（三国色素社製、ＳＡグリーンＤＹ−４；固形分濃度  ２５質量％）を該水系分散液比で１．０質量％混合した。続けて、該水系分散液に、カルボキシメチルセルロースナトリウム（ダイセル化学製、１１０５）を該水系樹脂に対して５質量％追加した。この樹脂組成物の水系分散液を上記織物にナイフコートにて塗布し、乾燥後の樹脂量を５ｇ／ｍ２にした。この織物の特性を評価し、その結果を表１に示した。
【０１１４】
比較例５
総繊度が４００ｄｔｅｘ、１０８フィラメントのポリアミド６６繊維を平織りにてウオータージェットルームにて製織後、沸水にて収縮加工し、１１０℃で乾燥仕上げをし、経密度５８本／２．５４ｃｍ、緯密度５６本／２．５４ｃｍの織物を得た。カルボキシメチルセルロースナトリウム（ダイセル化学製、１１０５）を水に対して８質量％追加した。このカルボキシメチルセルロースナトリウム水溶液を上記織物にナイフコートにて塗布し、乾燥後の樹脂量を６ｇ／ｍ２にした。この織物の特性を評価し、その結果を表１に示した。
【０１１５】
比較例６
総繊度が３５０ｄｔｅｘ、１０８フィラメントのポリアミド６６繊維を平織りにてウオータージェットルームにて製織後、沸水にて収縮加工し、１１０℃で乾燥仕上げをし、経密度６４本／２．５４ｃｍ、緯密度６１本／２．５４ｃｍの織物を得た。酸化防止剤（チバ・ジャパン社製、ＩＲＧＡＮＯＸ１０１０）をポリマー比１．２質量％になる量を加えて、ポリアミド６とポリプロピレングリコール−プロピルアミン付加物（数平均分子量：１０００）とアジピン酸がモル比で２．０：１：１となるように重合したポリマー（Ｍｗ２１０，０００）を用いて、固形分濃度が１０質量％の水系樹脂分散液を作製した（ｐＨ７．３）。次いでフタロシアニンブルー顔料（ＢＡＳＦ社製、ＬｕｃｏｎｙｌＢｌｕｅ７０８０：固形分濃度  ５０質量％）を該水系分散液比で０．２質量％混合した。続けて、該水系分散液に、カルボキシメチルセルロースナトリウム（ダイセル化学製、１１４０；Ｍｗ：６２０，０００、Ｍｗ／Ｍｎ：３．１、エーテル化度：０．９）を該水系樹脂に対して８質量％追加した。この樹脂組成物の水系分散液を上記織物にナイフコートにて塗布し、乾燥後の樹脂量を１０ｇ／ｍ２にした。この織物の特性を評価し、その結果を表１に示した。
【０１１６】
比較例７
総繊度が４００ｄｔｅｘ、１０８フィラメントのポリアミド６６繊維を平織りにてウオータージェットルームにて製織後、沸水にて収縮加工し、１１０℃で乾燥仕上げをし、経密度５８本／２．５４ｃｍ、緯密度５６本／２．５４ｃｍの織物を得た。酸化防止剤（チバ・ジャパン社製、ＩＲＧＡＮＯＸ１０１０）をポリマー比０．８質量％になる量を加えて、ポリアミド６とポリエチレングリコール−プロピルアミン付加物（数平均分子量：６００）とアジピン酸がモル比で２．５：１：１となるように重合したポリマー（Ｍｗ：９０，０００）を用いて、固形分濃度が６質量％の水系樹脂分散液を作製した（ｐＨ７．２）。次いで、カルボキシメチルセルロースナトリウム（ダイセル化学製、１１０５；Ｍｗ：６０，０００、Ｍｗ／Ｍｎ：２．５、エーテル化度：０．７）を該水系樹脂に対して１０質量％追加し、粘度を２５ｄＰａ・ｓに調整した。この樹脂組成物の水系分散液を上記織物にナイフコートにて塗布し、乾燥後の樹脂量を４ｇ／ｍ２にした。この織物の特性を評価し、その結果を表１に示した。  
【０１１７】
【表１】
2010285703.tif 000008
【０１１８】
実施例１〜３では、樹脂組成物からなる被膜を特定の存在状態にすることにより、少量の付着量で低通気性を達成することができた。また、塗布量が均一であり、燃焼性が良好で、１２０℃で２００時間の熱処理後の通気度の変化も少なかった。特に、織物に付着させる樹脂の種類のみが異なる、実施例１と実施例３を比較した場合、実施例３においては、少量の樹脂の付着量でも、通気度が大幅に低くなっていることが分かる。
【０１１９】
一方、比較例１は、コート直後の初期通気度は低く良好であるが、ポリアミドエラストマー樹脂（Ａ）の重量平均分子量が小さいため、熱処理後の樹脂は劣化が進んで、通気度が高くなった。そのため、熱処理後の通気度の変化率が大きくなった。また、比較例２では、通気度は低いものの塗布量が極めて多かった。そのため、収納性や経済性の点で劣っている。
【０１２０】
比較例３では、織物を構成する繊維の単糸繊度が大きいため、樹脂組成物からなる被膜をうまく形成させることができず、通気度が高くなった。比較例４では、ポリアミドエラストマー樹脂（Ａ）の重量平均分子量が高すぎるため、ポリアミドエラストマー樹脂の粘度が高く、コート斑が発生し、通気度のバラツキも大きかった。
【０１２１】
比較例５では、コートされているカルボキシメチルセルロースナトリウムの量が多く、燃焼性が悪くなった。比較例６では、ポリアミドエラストマー樹脂（Ａ）の融点が低いため、熱処理により樹脂の劣化が進み、通気度の変化率が高くなった。さらに、セルロース系誘導体（Ｂ）の粘度が高過ぎるため、塗布量が不安定となった。比較例７は、実施例１に対して顔料が無いため、熱処理後の通気度が高かった。
【０１２２】
表１に記載の、実施例１〜４、比較例１〜７の結果から明らかなように、本発明のコート布は、従来のコート布に比べて、少ない塗布量でも初期通気度が低く、かつ熱処理後の通気度の変化が低く、さらに初期通気度のバラツキも小さく、燃焼性に優れることが分かる。
【産業上の利用可能性】
【０１２３】
本発明のエアバッグ用コート布は、少ない塗布量でも初期通気度が低く、かつ熱処理後の通気度の変化が低く、さらに初期通気度のバラツキも小さく、燃焼性に優れるため、自動車安全装置の一つであるエアバッグ用途に利用することができ、産業界に寄与することが大である。
【図１】
2010285703.tif 000013
【図２】
2010285703.tif 000014
【図３】
2010285703.tif 000015